(57)【要約】【課題】発熱部の摩耗を抑制し、金属材料における余肉発生を低減すること。【解決手段】固定下型５と可動上型６とを備え、加熱した金属材料Ｗを、固定下型５と可動上型６の対向する下型成形面５ａ及び上型成形面６ａにより加圧して成形する。この熱間鍛造成形装置において、可動上型６に、離型剤ＤＬを噴射する離型剤噴射供給液路９を設ける。この離型剤噴射供給液路９は、上型成形面６ａのうち温度が相対的に高くなる角部68aに向けて離型剤ＤＬを噴射する開口部95aを有する。【選択図】図４
2017164785.tif 000002
【特許請求の範囲】
【請求項１】
第１金型と第２金型とを備え、
加熱した金属材料を、前記第１金型と前記第２金型の対向する成形面により加圧して成形する熱間鍛造成形装置において、
前記第１金型と前記第２金型の少なくとも一方の金型に、離型剤を噴射する離型剤噴射機構を設け、
前記離型剤噴射機構は、前記成形面のうち温度が相対的に高くなる発熱部に向けて前記離型剤を噴射する開口部を有する
ことを特徴とする熱間鍛造成形装置。
【請求項２】
請求項１に記載された熱間鍛造成形装置において、
前記開口部は、熱間鍛造中に前記金属材料と非接触の部分のうち、前記発熱部から最短距離の位置に開口されている
ことを特徴とする熱間鍛造成形装置。
【請求項３】
請求項１又は請求項２に記載された熱間鍛造成形装置において、
前記離型剤噴射機構は、前記成形面の側端部を前記開口部とする噴射液路を有し、
前記噴射液路は、前記発熱部と前記開口部とを直線で結んだ延長線上に沿って、前記金型に形成されている
ことを特徴とする熱間鍛造成形装置。
【請求項４】
請求項３に記載された熱間鍛造成形装置において、
前記離型剤噴射機構は、
前記開口部から前記金型の金型端面まで貫通されており、前記発熱部の数と同数設けられた複数の前記噴射液路と、
前記金型端面が被覆され、前記複数の噴射液路が接続される分配供給液路が形成されている環状部材と、を有する
ことを特徴とする熱間鍛造成形装置。
【請求項５】
請求項１から請求項４までの何れか一項に記載された熱間鍛造成形装置において、
前記発熱部は、無段変速機構のプーリを構成するシーブ面に隣接して設けられたパーキングギアの歯を成形する前記第１金型と前記第２金型のうち一方の凸部である
ことを特徴とする熱間鍛造成形装置。
【請求項６】
第１金型と第２金型とを備え、
前記第１金型と前記第２金型の対向する成形面により加熱した金属材料を加圧して成形する熱間鍛造成形方法において、
前記第１金型と前記第２金型の少なくとも一方の金型に、離型剤を噴射する離型剤噴射機構を設け、
前記離型剤噴射機構は、前記成形面のうち温度が相対的に高くなる発熱部に向けて前記離型剤を噴射する開口部を有し、
前記第１金型と前記第２金型の少なくとも一方の金型を加圧方向に動作させ、前記第１金型と前記第２金型により前記金属材料を加圧して成形する加圧工程と、
前記加圧工程により前記金属材料を加圧成形した後、前記第１金型と前記第２金型の少なくとも一方の金型を加圧方向とは反対の離型方向に動作させ、前記第１金型と前記第２金型を開いて離型する離型工程と、を有し、
前記離型工程では、前記第１金型と前記第２金型の離型を開始し、前記開口部から前記離型剤が噴射可能な位置に前記第１金型と前記第２金型を離型したとき、前記開口部から前記発熱部に向けて前記離型剤を噴射する
ことを特徴とする熱間鍛造成形方法。
【発明の詳細な説明】
【技術分野】
【０００１】
本発明は、加熱した金属材料を、第１金型と第２金型の対向する成形面により加圧して成形する熱間鍛造成形装置及び熱間鍛造成形方法に関する。
【背景技術】
【０００２】
従来、ワークを鍛造する金型の上型が上昇した際に、金型の上型と下型との間にノズルを挿入する離型剤噴射装置が知られている。この離型剤噴射装置では、ノズルを挿入した際に、ノズルから上型へ離型剤を噴射し、上型の発熱を抑制する（例えば、特許文献１参照）。
【先行技術文献】
【特許文献】
【０００３】
【特許文献１】特開2007-268614号公報
【発明の概要】
【発明が解決しようとする課題】
【０００４】
しかしながら、従来の離型剤噴射装置にあっては、ノズルは水平方向のみに移動するので、上型とノズルとの間には所定の距離が生じる。離型剤は噴射により放射状に広がるので、その距離が長いと、上型の成形面のうち温度が相対的に高くなる発熱部への離型剤供給量が不足する恐れがある。このため、発熱部が十分に冷却されず、発熱部が摩耗し、鍛造製品に余肉が発生する、という問題がある。
【０００５】
本発明は、上記問題に着目してなされたもので、発熱部の摩耗を抑制し、金属材料における余肉発生を低減することができる熱間鍛造成形装置及び熱間鍛造成形方法を提供することを目的とする。
【課題を解決するための手段】
【０００６】
上記目的を達成するため、本発明は、第１金型と第２金型とを備え、加熱した金属材料を、第１金型と第２金型の対向する成形面により加圧して成形する。第１金型と第２金型の少なくとも一方の金型に、離型剤を噴射する離型剤噴射機構を設ける。
その離型剤噴射機構は、成形面のうち温度が相対的に高くなる発熱部に向けて離型剤を噴射する開口部を有する。
【発明の効果】
【０００７】
よって、離型剤噴射機構は、成形面のうち温度が相対的に高くなる発熱部に向けて離型剤を噴射する開口部を有する。
即ち、開口部から発熱部に向けて、離型剤が噴射される。このため、従来のように上型と下型との間にノズルを挿入する場合における発熱部とノズルとの距離に比べて、発熱部と開口部との距離が短くなる。これにより、発熱部への離型剤供給量が確保され、発熱部が十分に冷却されるので、発熱部への冷却効率が向上する。
この結果、発熱部の摩耗を抑制し、金属材料における余肉発生を低減することができる。
【図面の簡単な説明】
【０００８】
【図１】実施例１の熱間鍛造成形装置及び熱間鍛造成形方法が適用された熱間鍛造機の全体概略断面図であって、離型工程の離型終期の工程図である。
【図２】実施例１の熱間鍛造成形装置及び熱間鍛造成形方法が適用された熱間鍛造機の可動上型の一部を示す斜視図である。
【図３】実施例１の熱間鍛造成形装置及び熱間鍛造成形方法が適用された熱間鍛造機で成形されたパーキングギアの歯の一部を示す図である。
【図４】実施例１の熱間鍛造成形装置及び熱間鍛造成形方法が適用された熱間鍛造機の部分拡大図であり、離型剤噴射機構である離型剤噴射供給液路を説明する説明図である。
【図５】実施例１の熱間鍛造成形装置及び熱間鍛造成形方法が適用された熱間鍛造機の可動上型に取り付けられる離型剤噴射機構の円環部材の斜視図であり、分配供給液路作用を説明する作用説明図である。
【図６】金型の成形面の角部が、金型の成形面のうち温度が相対的に高くなる理由を説明する説明図である。
【図７】実施例１の熱間鍛造成形装置及び熱間鍛造成形方法が適用された熱間鍛造機の全体概略断面図であって、加圧工程の工程図である。
【図８】実施例１の熱間鍛造成形装置及び熱間鍛造成形方法が適用された熱間鍛造機の全体概略断面図であって、離型工程の離型初期の工程図である。
【図９】実施例１の熱間鍛造成形装置及び熱間鍛造成形方法が適用された熱間鍛造機の可動上枠と離型剤噴射ノズルのストローク量と時間との関係を示す図であって、離型剤噴射ノズルによる離型剤噴射時間と離型剤供給液路による離型剤噴射時間を説明する作用説明図である。
【発明を実施するための形態】
【０００９】
以下、本発明の熱間鍛造成形装置及び熱間鍛造成形方法を実現する最良の形態を、図面に示す実施例１に基づいて説明する。
【実施例１】
【００１０】
まず、構成を説明する。
実施例１における熱間鍛造成形装置及び熱間鍛造成形方法は熱間鍛造機に適用されるものであり、その熱間鍛造機により「無段変速機構（CVT）のセカンダリプーリとパーキングギアが一体になった製品」を成形するものである。以下、実施例１における熱間鍛造機の構成を、「熱間鍛造機の全体構成」と、「離型剤噴射機構の詳細構成」に分けて説明する。
【００１１】
［全体構成］
図１は、熱間鍛造機の全体概略断面図を示している。図２は、可動上型の一部の斜視図を示している。図３は、熱間鍛造機で成形されたパーキングギアの歯の一部を示している。以下、図１〜図３に基づき、熱間鍛造機の全体構成を説明する。
【００１２】
熱間鍛造機１は、図１に示すように、固定下枠２と、可動上枠３と、金型４と、離型剤噴射機構７と、コントローラ１０と、を備えている。熱間鍛造機１は、この他に油圧系シリンダやストッパ等を備えている。熱間鍛造機１は、加熱した金属材料Ｗ（図７等参照、ワーク）を、金型４により加圧して成形する。ここで、「熱間鍛造」とは、金属材料Ｗを再結晶温度以上の高温に加熱し、高温で金属材料Ｗの成形を行う鍛造である。
【００１３】
前記固定下枠２は、図１に示すように、鍛造機基枠１１に固定されている。
【００１４】
前記可動上枠３は、図１に示すように、上昇方向Ｕ（離型方向）／下降方向Ｄ（加圧方向）に動作される。
【００１５】
前記金型４は、図１に示すように、固定下型５（第１金型）と、可動上型６（第２金型）と、を備えている。金型４は、加熱された金属材料Ｗを、固定下型５と可動上型６の対向する成形面５ａ，６ａにより加圧して成形する（図７等参照）。実施例１では、金型４は、無段変速機構（CVT）のセカンダリプーリとパーキングギアが一体になった製品を成形する。
【００１６】
前記固定下型５は、図１に示すように、固定下枠２に取り付けられている。固定下型５は、円柱状であり、固定下枠２と接する面が円形である。固定下型５は、図１に示すように、下型エンド部材５１と下型分割部材５２等から構成されている。下型エンド部材５１は、図１に示すように、固定下枠２に取り付けられている。下型分割部材５２は、図１に示すように、下型エンド部材５１に取り付けられている。なお、これらの取り付けは、ボルト等による。下型成形面５ａは、図１に示すように、下型エンド部材５１及び下型分割部材５２により構成されている。
【００１７】
前記可動上型６は、図１に示すように、可動上枠３に取り付けられている。このため、可動上型６は、可動上枠３と共に動作する。可動上型６は、円柱状であり、可動上枠３と接する面が円形である。可動上型６は、図１に示すように、上型分割部材６１と上型サイド部材６２と上型ピン部材６３等から構成されている。上型分割部材６１と上型サイド部材６２と上型ピン部材６３は、図１に示すように、可動上枠３に取り付けられている。上型分割部材６１は、図１に示すように、上型サイド部材６２と上型ピン部材６３に取り付けられている。なお、これらの取り付けは、ボルト等による。上型成形面６ａは、図１に示すように、上型分割部材６１と上型ピン部材６３により構成されている。
【００１８】
上型分割部材６１には、図１と図２に示すように、上型成形面６ａの側端部6a1から可動上型６の径方向内側へ出ている凸部６８が形成されている。凸部６８は、図２に示すように、直方体形状である。この凸部６８は、図３に示すような無段変速機構（CVT）のプーリを構成するシーブ面に隣接して設けられたパーキングギア100の歯101を成形するものである。なお、上型分割部材６１には、パーキングギア100の歯101を成形するために、その歯101に対応した場所に、パーキングギア100の歯101の数（例えば、１０本）に合わせて、凸部６８が形成されている。例えば、上型分割部材６１には、その凸部６８が側端部6a1の周方向に等間隔に１０個形成されている。また、上型分割部材６１には、後述する噴射液路９５（図４等参照）が形成されていると共に、上型分割部材６１の側端部6a1には、後述する開口部95a（図４等参照）が開口されている。
【００１９】
前記離型剤噴射機構７は、図１に示すように、離型剤噴射ノズル８と、離型剤噴射供給液路９と、から構成されている。離型剤噴射機構７は、固定下型５と可動上型６とが離型するとき、下型成形面５ａと上型成形面６ａのうち少なくとも一方に離型剤ＤＬを噴射する。なお、「離型剤ＤＬ」は、離型剤ＤＬという液体である。
【００２０】
前記コントローラ１０は、図１に示すように、可動上枠３の動作や、離型剤噴射ノズル８の動作や、第１離型剤供給ポンプ81bと第２離型剤供給ポンプ91aの駆動／停止等を、制御するものである。
【００２１】
［離型剤噴射機構の詳細構成］
図４は、熱間鍛造機の図１の部分拡大図であり、離型剤噴射機構である離型剤噴射供給液路を説明する説明図を示している。図５は、可動上型に取り付けられる離型剤噴射機構の円環部材の斜視図を示している。
以下、図１〜図２、図４〜図５に基づき、実施例１の離型剤噴射機構の詳細構成を説明する。
【００２２】
離型剤噴射機構７のうち離型剤噴射ノズル８は、図１に示すように、固定下型５と可動上型６の外部から成形面５ａ，６ａに離型剤ＤＬを噴射する外部ノズル機構である。離型剤噴射機構７のうち離型剤噴射供給液路９は、図１と図４に示すように、可動上型６の内部から上型成形面６ａに離型剤ＤＬを噴射する内部ノズル機構である。
【００２３】
離型剤噴射ノズル８は、図１に示すように、固定下型５と可動上型６とが離型するとき（型開き状態のとき）、固定下型５と可動上型６との間に挿入される。なお、離型剤噴射ノズル８は、図１に示すように、固定下型５と可動上型６との中間位置よりも可動上型６側に挿入される。これは、上型成形面６ａの方が下型成形面５ａよりも高温になるからである。また、離型剤噴射ノズル８は、ノズル部８１と、複数の噴射口８２と、を有している。
【００２４】
ノズル部８１は、内部に離型剤供給パイプ81aを有している。離型剤供給パイプ81aの一端は、離型剤ＤＬが貯留されている離型剤タンク７１（供給源）と連結されている。離型剤供給パイプ81aの他端は、噴射口８２の数（図１では６つ）に分岐しており、分岐したそれぞれの他端が各噴射口８２と連通されている。離型剤供給パイプ81aには、第１離型剤供給ポンプ81bが設けられている。第１離型剤供給ポンプ81bは、駆動（運転）により離型剤タンク７１内の離型剤ＤＬを、離型剤供給パイプ81aを介して、各噴射口８２へ供給する。第１離型剤供給ポンプ81bは、コントローラ１０により、駆動／停止される。なお、離型剤供給ポンプ81bは、コントローラ１０により、離型剤ＤＬの供給量を調整することも可能である。
【００２５】
噴射口８２は、ノズル部８１の固定下型５と可動上型６の両側に備えられている。噴射口８２は、下型成形面5aと上型成形面6aに対向する位置に等間隔に、それぞれ３つ設けられている。各噴射口８２から下型成形面5aと上型成形面6aに向けて、離型剤供給パイプ81aから供給される離型剤ＤＬが噴射される。なお、離型剤噴射ノズル８は、図１には１本しか示されていないが、図１の離型剤噴射ノズル８と平行に例えば６本設けられている。このうち３本が離型剤ＤＬを噴射し、残りの３本がエアを噴射する。エアは、金型４に付着した金属材料Ｗのカス等を取るためのものである。
【００２６】
離型剤噴射供給液路９は、図４に示すように、可動上型６に一部が設けられている。離型剤噴射供給液路９は、供給源液路９１と、カプラ９２と、連結液路９３と、外周液路94aと、内径液路94bと、内周液路94cと、噴射液路９５と、から構成されている。
【００２７】
前記供給源液路９１は、図１に示すように、離型剤タンク７１からカプラ９２へ離型剤ＤＬを供給する配管である。供給源液路９１は、図１に示すように、一端が離型剤タンク７１に連結され、他端がカプラ９２に連通されている。供給源液路９１には、図１に示すように、第２離型剤供給ポンプ91aが設けられている。第２離型剤供給ポンプ91aは、駆動（運転）により離型剤タンク７１内の離型剤ＤＬを、図１に示すように、供給源液路９１を介して、カプラ９２へ供給する。第２離型剤供給ポンプ91aは、図１に示すように、コントローラ１０により、駆動／停止される。第２離型剤供給ポンプ91aは、コントローラ１０により、離型剤ＤＬの供給量を調整することも可能である。なお、供給源液路９１は、図１に示すように、上型ピン部材６３を挟んで反対側にも設けられている。
【００２８】
前記カプラ９２は、図１と図４に示すように、上型サイド部材６２に貫通した状態で、取り付けられている。カプラ９２は、図４に示すように、供給源液路９１と連結液路９３とを結合する結合部材である。カプラ９２は、図４に示すように、一端が供給源液路９１に連通され、他端が連結液路９３に連通されている。なお、カプラ９２は、図１に示すように、上型ピン部材６３を挟んで反対側にも設けられている。
【００２９】
前記連結液路９３は、図４に示すように、上型分割部材６１を上型サイド部材６２に取り付けた際の隙間であって、上型分割部材６１と上型サイド部材６２との合せ面によって形成されている。連結液路９３は、図４に示すように、一端がカプラ９２に連通され、他端が外周液路94aに連通されている。
【００３０】
前記外周液路94aと前記内径液路94bと前記内周液路94cは、図４と図５に示すように、円環部材９４（環状部材）に溝を切り、円環部材９４と可動上型６の下面６ｂ（金型端面）との合せ面によって形成されている。円環部材９４は、図５に示すように、円環状のプレートであり、下面６ｂを覆っている。円環部材９４の上下方向の厚さは、熱間鍛造中に、固定下型５等と干渉しない厚さとなっている。円環部材９４には、図５に示すように、その外周に等間隔に、４か所の凹んだ凹み部94dが設けられている。凹み部94dは、ボルト（図１参照）等により、円環部材９４を可動上型６に取り付けるための凹みである（図１と図４参照）。円環部材９４には、図５に示すように、その凹み部94dを避けた外周側の位置に、外周液路94aとなる外周溝94a1が一周切られている。円環部材９４には、図５に示すように、外周溝94a1から内周側に向かって等間隔に、４か所の内径液路94bとなる内径溝94b1が径方向に切られている。円環部材９４には、図５に示すように、内周側の位置に、内周液路94cとなる内周溝94c1が一周切られている。内周溝94c1は、図５に示すように、内径溝94b1を介して、外周溝94a1と繋がっている。このように構成された円環部材９４が可動上型６に取り付けられたとき、外周液路94aは、図４と図５に示すように、一端が連結液路９３に連通され、他端が内径液路94bに連通されている。内径液路94bは、図４と図５に示すように、一端が外周液路94aに連通され、他端が内周液路94cに連通されている。内周液路94cは、図４と図５に示すように、一端が内径液路94bに連通され、他端が後述する２０路の噴射液路９５のそれぞれに連通されている。なお、外周液路94aと内径液路94bと内周液路94cをまとめて、「分配供給液路」という。
【００３１】
前記噴射液路９５は、図４に示すように、可動上型６のうち上型分割部材６１に形成されている。噴射液路９５は、図４に示すように、可動上型６の下面６ｂと側端部6a1とを連通する連通部である。噴射液路９５は、図４に示すように、側端部6a1に開口された開口部95aと凸部６８の角部68aを直線Ｌ１（実線）で結んだ延長線Ｌ２（一点鎖線）上に沿って形成されている。噴射液路９５は、図４に示すように、供給される離型剤ＤＬを噴射させるために、離型剤噴射供給液路９のうち液路の径が一番小さくなっている。また、噴射液路９５の径は、図４に示すように、下面６ｂから開口部95aまで均一に形成されている。なお、噴射液路９５は、下面６ｂの側から開口部95aの側へ向けて、ドリル等によって上型分割部材６１に開孔される。噴射液路９５は、図４に示すように、一端が内周液路94cに連通され、他端が角部68aに向かって開口されている。この噴射液路９５は、図２に示すように、凸部６８の１つの角部68aに対し、１つ形成されている。つまり、可動上型６には凸部６８が１０個ほど形成されており、１つの凸部６８に２つの角部68aがある（図２参照）ため、上型分割部材６１には噴射液路９５が２０路ほど形成されている。なお、２０路の噴射液路９５のそれぞれの一端（可動上型６の下面６ｂの側）が、分配供給液路である内周液路94cに接続されている。
【００３２】
前記開口部95aは、図２と図４に示すように、凸部６８が形成されている側端部6a1、且つ、角部68aの下方位置に開口されている。開口部95aは、図２と図４に示すように、熱間鍛造中に金属材料Ｗと非接触の部分のうち、角部68aから最短距離の位置（非接触の部分のうち最上部の位置）に開口されている。ここで、「熱間鍛造中に金属材料Ｗと非接触の部分」とは、金属材料Ｗを成形するために金型４に彫り込まれた部分（図４のインプレッション部Ｉ）以外の部分、及び、インプレッション部Ｉ以外の部分であって熱間鍛造中に金属材料Ｗと接触しない部分、のことである。その非接触の部分は、予めシミュレーション等により確認される。また、そのシミュレーション等により、熱間鍛造中に金属材料Ｗと非接触の部分に開口部95aが開口されても、開口部95a周辺の可動上型６の型強度は大きく変化しないことが確認された。
【００３３】
次に、作用を説明する。
実施例１における熱間鍛造成形装置及び熱間鍛造成形方法における作用を、「加工形成作用」と、「熱間鍛造成形作用」と、「開口部を可動上型に開口する作用」と、「分配供給液路作用」と、「熱間鍛造成形の特徴作用」に分けて説明する。
【００３４】
［加工形成作用］
例えば、無段変速機構（CVT）のセカンダリプーリとパーキングギアが一体になった製品を加工形成する場合には、熱間鍛造→熱処理→冷間鍛造→機械加工の順番で金属材料Ｗの加工が行われ、金属材料Ｗを製品形状へと形成する。以下、それぞれについて説明する。
【００３５】
（熱間鍛造）
まず、熱間鍛造では、製品となる金属材料Ｗが加熱される。そして、加熱された金属材料Ｗが、金型４で加圧され、製品の形に変形（成形）される。熱間鍛造は、金属材料Ｗが加熱されてから金型４で加圧されるので、金属材料Ｗを複雑な形状に変形することができる。また、熱間鍛造により、金属材料Ｗの内部欠陥を無くすことでき、組織を緻密で均質にすることができる。なお、金属材料Ｗを変形する場合、熱間鍛造を数回に分けて、徐々に製品の形に変形させていくこともある。
【００３６】
（熱処理）
次いで、熱処理では、熱間鍛造にて鍛造された鍛造品を、加熱・冷却により、表面の硬度等を高め、結晶粒や組織を調整し、被削性や加工性を向上する。
【００３７】
（冷間鍛造）
次いで、冷間鍛造では、熱処理後の鍛造品を鍛錬して、より強度を高めることができると共に、鍛造品の精度も高めることができる。ここで、「冷間鍛造」とは、熱間鍛造と異なり、金属材料Ｗを加熱しないで、常温に近い温度で行う鍛造である。
【００３８】
（機械加工）
続いて、機械加工では、冷間鍛造にて鍛造された鍛造品から、製品として不要な部分が切削・研磨され、製品形状へと形成される。このようにして、金属材料Ｗが製品形状へと形成される。
【００３９】
［熱間鍛造成形作用］
図６は、金型の成形面の角部が、金型の成形面のうち温度が相対的に高くなる理由を説明する説明図を示している。図７は、熱間鍛造機の全体概略断面図であって、加圧工程の工程図を示している。図８は、熱間鍛造機の全体概略断面図であって、離型工程の離型初期の工程図を示している。図９は、熱間鍛造機の可動上枠と離型剤噴射ノズルのストローク量と時間との関係を示す図であって、離型剤噴射ノズルによる離型剤噴射時間と離型剤供給液路による離型剤噴射時間を説明する作用説明図を示している。また、図１は、離型工程の離型終期の工程図を示している。以下、先に、図２〜図３と図６に基づき、従来の離型剤噴射装置とその課題について説明し、その後、図１と図７〜図９に基づき、上記加工形成の熱間鍛造の熱間鍛造成形作用について説明する。
【００４０】
上記加工形成の熱間鍛造においては、金型から鍛造品を離型するために、金型の成形面に離型剤が噴射される。この離型剤は、加熱された金属材料を加圧することにより熱くなる金型の成形面を冷却する。
【００４１】
従来、離型剤噴射装置において、ワークを鍛造する金型の上型が上昇した際に、金型の上型と下型との間にノズルを挿入する。そして、この離型剤噴射装置では、ノズルを挿入した際に、ノズルから上型へ離型剤を噴射し、上型の発熱を抑制している。
【００４２】
しかし、従来の離型剤噴射装置にあっては、ノズルは水平方向のみに移動するので、上型とノズルとの間には所定の距離が生じる。離型剤は噴射により放射状に広がるので、この距離が長いと、上型の成形面のうち温度が相対的に高くなる発熱部への離型剤供給量が不足する恐れがある。
【００４３】
ここで、「上型の成形面のうち温度が相対的に高くなる発熱部」について説明する。上述したとおり、熱間鍛造では、加熱された金属材料が金型で加圧されるので、金属材料の熱と加圧により金型成形面の温度が加圧前よりも高くなる。例えば、図６に示すように、可動上型６の成形面６ａのうち特に角部68aは、３面から入熱されるため（矢印Ｈ）、可動上型６の上型成形面６ａのうち温度が相対的に高くなる発熱部となってしまうことが確認された。
【００４４】
このため、発熱部への離型剤供給量が不足すると、発熱部が十分に冷却されず、発熱部が摩耗し、鍛造製品に余肉が発生する、という課題がある。例えば、実施例１において、図２の角部68aが摩耗すると、図３に示すように、その角部68aに対応するパーキングギア100の領域Ａ等に余肉が発生する。
【００４５】
また、従来の離型剤噴射装置のように上型と下型との間にノズルを挿入する場合、上型と下型が開き、その間にノズルを挿入するスペースができる離型後でなければ、上型と下型の成形面に離型剤を噴射することができない。
【００４６】
次に、図１と図７〜図９に基づき、熱間鍛造成形作用を説明する。固定下型５と可動上型６の対向する成形面５ａ，６ａにより加熱した金属材料Ｗを加圧して成形する熱間鍛造成形方法は、加圧工程と、離型工程と、を有している。以下、図１と図７〜図８に基づき、加圧工程と離型工程を説明する。
【００４７】
（加圧工程）
前記加圧工程では、加熱された金属材料Ｗが固定下型５に配置される。次いで、コントローラ１０により可動上枠３が加圧方向Ｄ（可動上枠３に取り付けられた可動上型６により金属材料Ｗを加圧する方向）へ動作される。このとき、可動上型６は、可動上枠３と共に加圧方向Ｄへ動作される。次いで、図７に示すように、固定下型５と可動上型６により、金属材料Ｗが加圧され成形される。
【００４８】
（離型工程）
前記離型工程では、加圧工程により金属材料Ｗを加圧成形された後、コントローラ１０により図７の状態から可動上枠３が加圧方向Ｄとは反対の離型方向Ｕ（固定下型５と可動上型６が離れる方向）へ動作される。このとき、可動上型６は、可動上枠３と共に離型方向Ｄへ動作される。これにより、固定下型５と可動上型６の離型が開始される。次いで、可動上枠３の離型方向Ｕへの動作が開始されるとき、コントローラ１０により第２離型剤供給ポンプ91aが駆動される。そして、離型剤タンク７１から離型剤噴射供給液路９へ、離型剤ＤＬが供給される。即ち、離型剤タンク７１から離型剤噴射供給液路９へ供給された離型剤ＤＬは、供給源液路９１→カプラ９２→連結液路９３→外周液路94a→内径液路94b→内周液路94c→噴射液路９５へと進み、噴射液路９５の開口部95に達する。次いで、図８に示すように、開口部95aから離型剤ＤＬが噴射可能な位置に、固定下型５と可動上型６が離型されるとき、開口部95aから発熱部となる角部68aに向けて離型剤ＤＬの噴射が開始される。このように、開口部95aと角部68aとの距離は、可動上枠３が動作されても、その距離は一定であり、且つ、開口部95aは角部68aを向いている。このため、可動上枠３が加圧後に離型方向Ｕへ動作中、開口部95aから角部68aに向けて離型剤ＤＬが噴射される。従って、固定下型５と可動上型６の離型が開始される離型初期から、開口部95aから発熱部となる角部68aに向けて離型剤ＤＬが噴射される。ここで、「開口部95aから離型剤ＤＬが噴射可能な位置」とは、可動上枠３の離型方向Ｕへの動作によって、固定下型５によって塞がれていた開口部95aが開く位置から（図８）、図８よりも固定下型５と可動上型６が離型されている位置（図１）までの間の位置である。
【００４９】
次いで、コントローラ１０により離型剤噴射ノズル８の挿入方向Ｘ１（固定下型５と可動上型６との間に離型剤噴射ノズル８を挿入させる方向、水平方向）への動作が開始される。次いで、可動上枠３の離型方向Ｕへの動作が停止されてから、離型剤噴射ノズル８は固定下型５と可動上型６との間に挿入され始める。次いで、離型剤噴射ノズル８が、固定下型５と可動上型６との間の離型剤噴射位置に停止される。なお、離型剤噴射ノズル８の動作の開始から離型剤噴射位置に停止されるまでの間に、コントローラ１０により第１離型剤供給ポンプ81bが駆動される。次いで、離型剤タンク７１から離型剤供給パイプ81aを介して各噴射口８２へ、離型剤ＤＬが供給される。次いで、図１に示すように、離型剤噴射ノズル８が離型剤噴射位置に停止されたとき、各噴射口８２から下型成形面５ａと上型成形面６ａに向けて離型剤ＤＬが噴射される。このように、固定下型５と可動上型６の離型が終了される離型終期に、各噴射口８２から下型成形面５ａと上型成形面６ａに向けて離型剤ＤＬが噴射される。ここで、「離型剤噴射位置」とは、各噴射口８２から離型剤ＤＬが噴射される位置であって、各噴射口８２から噴射される離型剤ＤＬが成形面５ａ，６ａ（特に、各成形面５ａ，６ａのインプレッション部）の全面へ行き渡る位置である。この位置は、予めシミュレーション等により決定される。なお、第１離型剤供給ポンプ81bの駆動開始タイミングは、離型剤噴射ノズル８が離型剤噴射位置に停止されると同時に、各噴射口８２から離型剤ＤＬが噴射されるタイミングに設定されている。
【００５０】
離形工程により、固定下型５と可動上型６が離型し、成形面５ａ，６ａに離型剤ＤＬが噴射された後、次の加圧工程が行われる。なお、金型４から鍛造品を取り出す工程は、予め決定されたタイミングと方法で取り出される。
【００５１】
以上の工程を経過し、成形面５ａ，６ａに離型剤ＤＬが噴射される。即ち、離型終期に離型剤噴射ノズル８により離型剤ＤＬを噴射することができることに加え、離型初期から離型剤噴射供給液路９により離型剤ＤＬを噴射することができる。
即ち、開口部95aは可動上型６に設けられているので、固定下型５と可動上型６との間に離型剤噴射ノズル８を挿入するスペースができる前、つまり、固定下型５と可動上型６の離型が開始される離型初期に、開口部95aから発熱部となる角部68aに向けて離型剤ＤＬが噴射される。このため、実施例１では、従来のように上型と下型との間にノズルを挿入する場合よりも、離型剤ＤＬの噴射を早めることができる。これにより、開口部95aから発熱部となる角部68aへ離型剤ＤＬを噴射する時間が十分に確保され、角部68aが十分に冷却されるので、角部68aへの冷却効率が向上する。
従って、角部68aの摩耗を抑制し、金属材料Ｗにおける余肉発生が低減される。
【００５２】
続いて、図９に基づき、離型剤噴射ノズル８による離型剤噴射時間と、離型剤噴射供給液路９による離型剤噴射時間について説明する。なお、時刻t0が、離型工程の「可動上枠３の離型方向Ｕへの動作が開始されるとき」である。また、図９において、実線が可動上枠３のストロークを示しており、ストロークがゼロのとき、金属材料Ｗが加圧されているときであり、ストロークが大きいほど可動上枠３が固定下枠２から離れていることになる。そして、図９において、一点鎖線が離型剤噴射ノズル８のストロークを示しており、ストロークが一番大きいとき、離型剤噴射ノズル８が固定下型５と可動上型６との間で停止しているときであり、ストロークが小さいほど離型剤噴射ノズル８が金型４から離れていることになる。
【００５３】
時刻t0から時刻t3にかけて、可動上枠３が離型方向Ｕへ動作され、時刻t3のとき、可動上枠３が停止される。その間の時刻t1のとき、固定下型５によって塞がれていた開口部95aが開き、開口部95aから発熱部となる角部68aに向けて離型剤ＤＬの噴射が開始される。そして、時刻t1から時刻t10にかけて、開口部95aから角部68aに向けて離型剤ＤＬが噴射される。なお、時刻t1のときが、「固定下型５によって塞がれていた開口部95aが開く位置」である。
【００５４】
可動上枠３の停止前である時刻t2のとき、離型剤噴射ノズル８の挿入方向Ｘ１への動作が開始される。なお、時刻t0から時刻t2までの間、離型剤噴射ノズル８は停止されている。そして、時刻t2から時刻t5にかけて、離型剤噴射ノズル８が挿入方向Ｘ１へ動作される。その間の可動上枠３が停止された後の時刻t4のとき、離型剤噴射ノズル８は固定下型５と可動上型６との間に挿入され始め、時刻t5のとき、離型剤噴射ノズル８が離型剤噴射位置に停止される。時刻t5から時刻t6にかけて、離型剤噴射ノズル８が離型剤噴射位置に停止された状態で、各噴射口８２から下型成形面５ａと上型成形面６ａに向けて離型剤ＤＬが噴射される。
【００５５】
時刻t6のとき、各噴射口８２からの離型剤ＤＬの噴射が停止されると共に、離型剤噴射ノズル８の抜き方向Ｘ２（離型剤噴射ノズル８を固定下型５と可動上型６との間から抜く方向、水平方向）への動作が開始される。そして、時刻t6から時刻t9にかけて、離型剤噴射ノズル８が抜き方向Ｘ２へ動作される。その間の時刻t7のとき、離型剤噴射ノズル８が固定下型５と可動上型６との間から抜け、時刻t9のとき、離型剤噴射ノズル８が停止される。
【００５６】
離型剤噴射ノズル８が固定下型５と可動上型６との間から抜けた後の時刻t8のとき、可動上枠３の加圧方向Ｄへの動作が開始される。そして、時刻t8から時刻ｔ11にかけて、可動上枠３が加圧方向Ｄへ動作される。その間の時刻t10のとき、固定下型５によって開口部95aが塞がれ、開口部95aからの離型剤ＤＬの噴射が停止される。なお、時刻t3から時刻t8までの間、可動上枠３は固定下型５と最も離れた位置に停止されている。
【００５７】
このように、離型剤噴射ノズル８による離型剤噴射時間は、時刻t5から時刻t6までである。これに対し、離型剤噴射供給液路９による離型剤噴射時間は、時刻t1から時刻t10まである。このため、離型剤噴射供給液路９による離型剤噴射時間は、離型剤噴射ノズル８による離型剤噴射時間よりも、時刻t1から時刻t5までの時間と時刻t6から時刻t10までの時間を併せた時間分も長い。しかも、離型剤噴射供給液路９による離型剤ＤＬの噴射は、離型剤噴射ノズル８による離型剤ＤＬの噴射よりも早く開始されると共に遅く終了する。
従って、開口部95aから角部68aへ向けて離型剤ＤＬが噴射される時間が十分に確保され、発熱部となる角部68aが十分に冷却されるので、発熱部となる角部68aへの冷却効率が向上する。これにより、開口部95aからの離型剤ＤＬの噴射によって、発熱部となる角部68aの温度は低下する。
【００５８】
加えて、開口部95aから離型剤ＤＬが噴射可能な位置に固定下型５と可動上型６が離型されている「時刻t1から時刻t10まで」であれば、離型剤ＤＬを噴射することができるので、離型剤ＤＬを噴射する時間面での自由度が上がる。例えば、時刻t1から時刻t10までの間、離型剤ＤＬの噴射を続けることにより、冷却過剰になる場合には、離型剤噴射供給液路９による離型剤噴射時間を、例えば、時刻t2から時刻t9までの間と短くすることもできる。なお、離型剤を過剰に噴射すると、金型に離型剤が溜まり、金属材料に欠肉が発生する。このため、離型剤ＤＬを噴射する時間面での自由度が上がれば、金属材料Ｗにおける欠肉発生が低減される。
【００５９】
［開口部を可動上型に開口する作用］
従来の離型剤噴射装置は、ノズルは水平方向のみの動作であるから、ノズルと発熱部との間には、所定の距離が生じる。このため、所定の距離を短くするためには、ノズルを水平方向の移動の後、垂直方向に移動させれば良い。しかし、ノズルを水平方向の移動の後、さらに、垂直方向へ移動させると、その垂直方向への移動時間分、１つの金属材料を熱間鍛造する１サイクルあたりの時間が長くなってしまい、生産効率が低下する。
【００６０】
また、所定の距離を短くするためには、従来の離型剤噴射装置が有する上型の下面にノズルを取り付ける構成としても良い。これにより、従来のように上型と下型との間にノズルを挿入する場合における発熱部とノズルとの距離に比べて、所定の距離は短くなる。しかし、上型の下面にノズルを取り付けるため、その所定の距離を短くことには限界があり、発熱部への離型剤供給量が不足する恐れがある。さらに、上型の下面にノズルを取り付ける構成では、上型を製作する際のノズルの取付バラツキや、上型が上昇と下降の動作を繰り返すことによる振動等により、ノズルの向きがずれる恐れがある。そして、ノズルの向きがずれると、発熱部への離型剤供給量が不足する恐れがある。
【００６１】
さらに、発熱部の摩耗を低減するために、上型を製作するときに上型を比較的硬い材質で製作しても良い。しかし、発熱部の摩耗を低減するような比較的硬い材質は、高価であるので、上型製作のコストアップとなる。
【００６２】
このような不都合が生じないために、開口部95aは可動上型６（金型４）に開口されている。なお、上型を比較的硬い材質で製作するコストよりも、可動上型６に開口部95aを開口した方がコストを抑えられる。
【００６３】
［分配供給液路作用］
図５に基づき、分配供給液路作用を説明する。
まず、矢印DL1のように、２つの連結液路９３から外周液路94aへ離型剤ＤＬが供給される。次いで、外周液路94aへ供給された離型剤ＤＬは、矢印DL2のように、外周液路94aへ広がっていく。次いで、矢印DL3のように、外周液路94aから内径液路94bへ供給される。次いで、外周液路94aから内径液路94bへ供給された離型剤ＤＬは、矢印DL4のように、内径液路94bから内周液路94cへ供給される。次いで、内径液路94bから内周液路94cへ供給された離型剤ＤＬは、矢印DL5のように、内周液路94cへ広がっていく。次いで、矢印DL6のように、２０路の噴射液路９５のそれぞれに分配供給される。
このように、分配供給液路94a〜94cが形成されている円環部材９４によって、２０路の噴射液路９５毎に離型剤ＤＬが分配供給される。このため、噴射液路９５毎に複数の供給液路を設けなくて良い。
【００６４】
［熱間鍛造成形の特徴作用］
実施例１では、離型剤噴射機構７である離型剤噴射供給液路９は、成形面６ａのうち温度が相対的に高くなる角部68a（発熱部）に向けて離型剤ＤＬを噴射する開口部95aを有している（図１〜図２と図４）。
即ち、固定下型５と可動上型６が離型するとき、開口部95aから角部68aに向けて、離型剤ＤＬが噴射される。このため、従来のように上型と下型との間にノズルを挿入する場合における発熱部とノズルとの距離に比べて、角部68aと開口部95aとの距離が短くなる。これにより、角部68aへの離型剤供給量が確保され、角部68aが十分に冷却されるので、角部68aへの冷却効率が向上する。
この結果、角部68aの摩耗が抑制され、金属材料Ｗにおける余肉発生が低減される。
【００６５】
加えて、角部68aが冷却され、角部68aの摩耗が抑制されるので、熱によって、角部68aが形成されている可動上型６の軟化も抑制される。このため、可動上型６の硬さが保たれるので、従来のように上型と下型との間にノズルを挿入する場合よりも、可動上型６の型寿命を延ばすことができる。
【００６６】
実施例１では、開口部95aは、熱間鍛造中に金属材料Ｗと非接触の部分のうち、角部68aから最短距離の位置に開口されている（図２と図４）。
即ち、熱間鍛造中に金属材料Ｗと非接触の部分に開口部95aが開口されても、開口部95a周辺の可動上型６の型強度は大きく変化しないことが確認された。このため、実施例１では、熱間鍛造中に金属材料Ｗと非接触の部分に、開口部95aが開口される構成としている。これにより、熱間鍛造を行う際、可動上型６の型強度の低下を招くことがなく、型強度を維持することができる。
また、角部68aと開口部95aとの距離が最短距離となるので、角部68aへの冷却効率をより向上する。
従って、可動上型６の型強度を維持しつつ、角部68aへの冷却効率がより向上される。
【００６７】
実施例１では、離型剤噴射機構７である離型剤噴射供給液路９は、成形面６ａの側端部6a1を開口部95aとする噴射液路９５を有している。そして、その噴射液路９５は、角部68aと開口部95aとを直線Ｌ１で結んだ延長線Ｌ２上に沿って、可動上型６に形成されている（図２と図４）。
即ち、開口部95aから噴射される離型剤ＤＬを、角部68aに集中して当てることができる。
従って、角部68aへの冷却効率がより一層向上される。
【００６８】
実施例１では、離型剤噴射機構７である離型剤噴射供給液路９は、開口部95aから可動上型の下面６ｂまで貫通されており、角部68aの数と同数設けられた複数（２０路）の噴射液路９５を有している。また、離型剤噴射供給液路９は、下面６ｂが被覆され、複数（２０路）の噴射液路９５が接続される分配供給液路（外周液路94a、内径液路94b、内周液路94c）が形成されている環状部材９４を有している（図５）。
即ち、分配供給液路（外周液路94a、内径液路94b、内周液路94c）により、噴射液路９５毎に離型剤ＤＬが分配供給される。このため、角部68aの数と同数設けた複数の噴射液路９５へ離型剤ＤＬを供給する際、噴射液路９５毎に複数の供給液路を設けなくて良い。
従って、複数の噴射液路９５へ離型剤ＤＬを供給する際、容易に供給液路が設けられる。
【００６９】
実施例１では、角部68aは、無段変速機構(CVT)のプーリを構成するシーブ面に隣接して設けられたパーキングギア100の歯101を成形する可動上型６の凸部６８である（図２と図４）。
即ち、熱間鍛造においてパーキングギア100の歯101が成形される際、凸部６８は上型成形面６ａのうち面圧が相対的に高くなる。このため、凸部６８は上型成形面６ａのうち温度が相対的に高くなりやすい部位である。このように、凸部は、他の部位よりも相対的に高温になる部位であるので、離型剤ＤＬによる冷却が必要となる。
従って、可動上型６に開口部95aを有することにより、上型成形面６ａのうち温度が相対的に高くなる角部68aが十分に冷却される。
【００７０】
次に、効果を説明する。
実施例１の熱間鍛造成形装置及び熱間鍛造成形方法にあっては、下記に列挙する効果を得ることができる。
【００７１】
(1) 第１金型（固定下型５）と第２金型（可動上型６）とを備え、
加熱した金属材料Ｗを、第１金型（固定下型５）と第２金型（可動上型６）の対向する成形面（下型成形面５ａ、上型成形面６ａ）により加圧して成形する熱間鍛造成形装置において、
第１金型（固定下型５）と第２金型（可動上型６）の少なくとも一方の金型（可動上型６）に、離型剤ＤＬを噴射する離型剤噴射機構（離型剤噴射供給液路９）を設け、
離型剤噴射機構（離型剤噴射供給液路９）は、成形面（上型成形面６ａ）のうち温度が相対的に高くなる発熱部（角部68a）に向けて離型剤ＤＬを噴射する開口部95aを有する（図１〜図２と図４）。
このため、発熱部（角部68a）の摩耗を抑制し、金属材料Ｗにおける余肉発生を低減する熱間鍛造成形装置を提供することができる。
【００７２】
(2) 開口部95aは、熱間鍛造中に金属材料Ｗと非接触の部分のうち、発熱部（角部68a）から最短距離の位置に開口されている（図２と図４）。
このため、(1)の効果に加え、第２金型（可動上型６）の型強度を維持しつつ、発熱部（角部68a）への冷却効率をより向上させることができる。
【００７３】
(3) 離型剤噴射機構（離型剤噴射供給液路９）は、成形面（上型成形面６ａ）の側端部6a1を開口部95aとする噴射液路９５を有し、
噴射液路９５は、発熱部（角部68a）と開口部95aとを直線Ｌ１で結んだ延長線Ｌ２上に沿って、金型（可動上型６）に形成されている（図２と図４）。
このため、(1)〜(2)の効果に加え、発熱部（角部68a）への冷却効率をより一層向上させることができる。
【００７４】
(4) 離型剤噴射機構（離型剤噴射供給液路９）は、
開口部95aから金型（可動上型６）の金型端面（下面６ｂ）まで貫通されており、発熱部（角部68a）の数（２０個）と同数（２０路）設けられた複数の噴射液路９５と、
金型端面（下面６ｂ）が被覆され、複数の噴射液路９５が接続される分配供給液路（外周液路94a、内径液路94b、内周液路94c）が形成されている環状部材９４と、を有する（図５）。
このため、(3)の効果に加え、複数の噴射液路９５へ離型剤ＤＬを供給する際、容易に供給液路を設けることができる。
【００７５】
(5) 発熱部（角部68a）は、無段変速機構（CVT）のプーリを構成するシーブ面に隣接して設けられたパーキングギア100の歯101を成形する第１金型（固定下型５）と第２金型（可動上型６）のうち一方（可動上型６）の凸部６８である（図２と図４）。
このため、(1)〜(4)の効果に加え、第２金型（可動上型６）に開口部95aを有することにより、成形面（上型成形面６ａ）のうち温度が相対的に高くなる発熱部（角部68a）を十分に冷却することができる。
【００７６】
(6) 第１金型（固定下型５）と第２金型（可動上型６）とを備え、
第１金型（固定下型５）と第２金型（可動上型６）の対向する成形面（下型成形面５ａ、上型成形面６ａ）により加熱した金属材料Ｗを加圧して成形する熱間鍛造成形方法において、
第１金型（固定下型５）と第２金型（可動上型６）の少なくとも一方の金型（可動上型６）に、離型剤ＤＬを噴射する離型剤噴射機構（離型剤噴射供給液路９）を設け、
離型剤噴射機構（離型剤噴射供給液路９）は、成形面（上型成形面６ａ）のうち温度が相対的に高くなる発熱部（角部68a）に向けて離型剤ＤＬを噴射する開口部95aを有し、
第１金型（固定下型５）と第２金型（可動上型６）の少なくとも一方の金型（可動上型６）を加圧方向Ｄに動作させ、第１金型（固定下型５）と第２金型（可動上型６）により金属材料Ｗを加圧して成形する加圧工程と、
加圧工程により金属材料Ｗを加圧成形した後、第１金型（固定下型５）と第２金型（可動上型６）の少なくとも一方の金型（可動上型６）を加圧方向Ｄとは反対の離型方向Ｕに動作させ、第１金型（固定下型５）と第２金型（可動上型６）を開いて離型する離型工程と、を有し、
離型工程では、第１金型（固定下型５）と第２金型（可動上型６）の離型を開始し、開口部95aから離型剤ＤＬが噴射可能な位置に第１金型（固定下型５）と第２金型（可動上型６）を離型したとき、開口部95aから発熱部（角部68a）に向けて離型剤ＤＬを噴射する（図１〜図２と図４と図７〜図８）。
このため、発熱部（角部68a）の摩耗を抑制し、金属材料Ｗにおける余肉発生を低減する熱間鍛造成形方法を提供することができる。
【００７７】
以上、本発明の熱間鍛造成形装置及び熱間鍛造成形方法を実施例１に基づき説明してきたが、具体的な構成については、実施例１に限られるものではなく、特許請求の範囲の各請求項に係る発明の要旨を逸脱しない限り、設計の変更や追加等は許容される。
【００７８】
実施例１では、可動上型６に、離型剤ＤＬを噴射する離型剤噴射供給液路９を設ける例を示した。しかし、固定下型５に、離型剤ＤＬを噴射する離型剤噴射供給液路９を設けても良いし、固定下型５と可動上型６の両方に、離型剤ＤＬを噴射する離型剤噴射供給液路９を設けても良い。
【００７９】
実施例１では、上型分割部材６１を一つの部材で構成する例を示した。しかし、上型分割部材６１を、複数の分割部材で構成しても良い。この場合、噴射液路９５等は、その該当部分の位置に配置された分割部材に形成すれば良い。
【００８０】
実施例１では、上型成形面６ａのうち温度が相対的に高くなる発熱部が角部68aである例を示した。しかし、発熱部は金型によって変わるので、角部68aに限られない。要するに、成形面５ａ，６ａのうち温度が相対的に高くなる部分が発熱部となる。
【００８１】
実施例１では、離型剤噴射供給液路９が、角部68aに向けて離型剤ＤＬを噴射する開口部95aを有する例を示した。しかし、上述したとおり発熱部は角部68aに限られないので、開口部95aは発熱部に向けて離型剤ＤＬを噴射することができれば良い。
【００８２】
実施例１では、開口部95aを、熱間鍛造中に金属材料Ｗと非接触の部分のうち、角部68aから最短距離の位置に開口する例を示した。しかし、開口部95aは、金型４の型強度の低下を招くことがない位置であれば、熱間鍛造中に金属材料Ｗと非接触の部分のうち、角部68aから最短距離の位置に開口するものに限られない。また、開口部95aは、金属材料Ｗの成形に影響しない位置、且つ、金型４の型強度の低下を招くことがない位置であれば、熱間鍛造中に金属材料Ｗと接触する部分に開口しても良い。
【００８３】
実施例１では、噴射液路９５を、開口部95aと角部68aを直線Ｌ１で結んだ延長線Ｌ２上に沿って形成した例を示した。しかし、噴射液路９５は、その延長線Ｌ２上に沿って形成されなくても良い。
【００８４】
実施例１では、噴射液路９５の径を、下面６ｂから開口部95aまで均一に形成する例を示した。しかし、下面６ｂから開口部95aへ向かうに従って、径を小さくしても良い。これにより、径を均一にするよりも、噴射液路９５を流れる離型剤ＤＬの流速が速くなり、開口部95aから離型剤ＤＬが高速で噴射されるので、角部68aへの冷却効率が向上する。
【００８５】
実施例１では、噴射液路９５を角部68aの数と同数の２０路設ける例を示した。しかし、角部68a（発熱部）の数に対し、離型剤ＤＬにより必要十分な冷却ができれば、噴射液路９５の数は２０路に限られない。例えば、２か所の発熱部に対し、離型剤ＤＬにより必要十分な冷却ができれば、噴射液路９５は１路でも２路でも良い。即ち、２か所の発熱部に対し、２路ではなく１路の噴射液路９５を設ければ良い。
【００８６】
実施例１では、環状部材を円環部材９４とする例を示した。しかし、円環形状に限られない。即ち、噴射液路９５が設けられた金型の下面の形状に合わせて、環状形状にすれば良い。
【００８７】
実施例１では、離型剤噴射ノズル８を６本設ける例を示した。しかし、離型剤噴射ノズル８の本数は、金型４の大きさ等によって変更しても良い。また、離型剤ＤＬを噴射するノズルを３本とし、エアを噴射するノズルを３本とする例を示した。しかし、これに限られない。例えば、離型剤ＤＬを噴射するノズルを４本とし、エアを噴射するノズルを２本としても良い。さらに、噴射口８２を、下型成形面5aと上型成形面6aに対向する位置に等間隔に、それぞれ３つ設ける例を示した。しかし、これに限られない。例えば、噴射口８２の数を増加／減少させても良いし、等間隔に配置しなくても良い。また、噴射口８２を、下型成形面5aに対向する位置に２つ設け、上型成形面6aに対向する位置に５つ設けても良い。要するに、金型の成形面等に合わせて、それぞれの数と配置を決定すれば良い。
【００８８】
実施例１では、本発明の熱間鍛造成形装置及び熱間鍛造成形方法を、無段変速機構（CVT）のセカンダリプーリとパーキングギアが一体になった製品を熱間鍛造機により成形する際に適用する例を示した。しかし、本発明の熱間鍛造成形装置及び熱間鍛造成形方法を、ギア等のその他の製品を熱間鍛造機により成形する際に適用しても良い。
【符号の説明】
【００８９】
１  熱間鍛造機
２  固定下枠
３  可動上枠
４  金型
５  固定下型（第１金型）
５ａ  下型成形面（成形面）
６  可動上型（第２金型）
６ａ  上型成形面（成形面）
6a1  側端部（成形面）
６ｂ  下面（金型端面）
６８  凸部
68a  角部（発熱部）
７  離型剤噴射機構
７１  離型剤タンク（供給源）
８  離型剤噴射ノズル
８２  噴射口
９  離型剤噴射供給液路
９４  円環部材（環状部材）
94a  外周液路（分配供給液路）
94b  内径液路（分配供給液路）
94c  内周液路（分配供給液路）
９５  噴射液路
95a  開口部
１０  コントローラ
100  パーキングギア
101  （パーキングギアの）歯
ＤＬ  離型剤
Ｌ１  直線
Ｌ２  延長線
Ｄ  加圧方向（下降方向）
Ｕ  離型方向（上昇方向）
Ｗ  金属材料
【図１】
2017164785.tif 000003
【図２】
2017164785.tif 000004
【図３】
2017164785.tif 000005
【図４】
2017164785.tif 000006
【図５】
2017164785.tif 000007
【図６】
2017164785.tif 000008
【図７】
2017164785.tif 000009
【図８】
2017164785.tif 000010
【図９】
2017164785.tif 000011